(57)【要約】【課題】セパレータとして樹脂微粒子層を用いる電池であって，電極板の屈曲部においても樹脂微粒子層の剥落が生じないようにした電池の製造方法を提供すること。【解決手段】正負の電極板の少なくとも一方として，長尺の帯状である形状のものを用い，その電極板１２３の表面上に，絶縁樹脂の粒子が堆積された粒子堆積層１２３Ｓを形成する（堆積工程）。次いで，粒子堆積層１２３Ｓを局所的に加熱することにより，絶縁樹脂が一旦溶融してその後固化した溶融経験部１２３Ｍを，電極板１２３の長手方向に対し離散的に形成するとともに，粒子堆積層１２３Ｓのうち溶融経験部１２３Ｍ以外の部分を，絶縁樹脂の粒子間の隙間が維持されている多孔部１２３Ｓとして残す（溶融工程）。そして電極板１２３を，溶融経験部１２３Ｍの箇所が屈曲部となるように屈曲させつつ，他方の電極板とともに重ね合わせて電極積層体とする（積層工程）。【選択図】図１０
2015201400.tif 000002
【特許請求の範囲】
【請求項１】
正負の電極板を積層してなる電極積層体を電池ケースに収納してなる電池の製造方法において，
前記電極積層体を構成する前記正負の電極板の少なくとも一方として，長尺の帯状である形状のものを用い，前記長尺の帯状である形状の電極板の表面上に，絶縁樹脂の粒子が堆積された粒子堆積層を形成する堆積工程と，
前記粒子堆積層を局所的に加熱することにより，
絶縁樹脂が一旦溶融してその後固化した溶融経験部を，前記長尺の帯状である形状の電極板の長手方向に対し離散的に形成するとともに，
前記粒子堆積層のうち前記溶融経験部以外の部分を，絶縁樹脂の粒子間の隙間が維持されている多孔部として残す溶融工程と，
前記長尺の帯状である形状の電極板を，前記溶融経験部の箇所が，他の箇所より大きい曲率で曲げられている屈曲部となるように屈曲させつつ，他方の電極板とともに重ね合わせて前記電極積層体とする積層工程とを有することを特徴とする電池の製造方法。
【発明の詳細な説明】
【技術分野】
【０００１】
本発明は，正負の電極板を積層してなる電極積層体を電池ケースに収納してなる電池の製造方法に関する。さらに詳細には，電極積層体中に電極板が鋭く屈曲している屈曲部がある電池の製造方法に関するものである。
【背景技術】
【０００２】
電池には，正負の電極板を積層した電極積層体を電池ケースに収納した構造のものがある。この構造の電池における電極積層体では，正負の電極板間にセパレータを挟み込むのが一般的である。セパレータとしては多く，多孔質の樹脂フィルムが用いられる。正負の電極板間を絶縁しつつ，イオンの透過を許容するためである。ところで近年では，フィルム状のセパレータを正負の電極板間に挟み込む替わりに，正負の電極板の一方または両方の表面上にあらかじめセパレータ層を形成しておくことが行われている。
【０００３】
そのような従来技術として例えば，特許文献１に記載されたものがある。同文献の技術では，少なくとも一方の電極板の表面上に，ポリエチレン粒子を堆積して樹脂微粒子層を形成している。この樹脂微粒子層は，絶縁物であるポリエチレン粒子により形成されるとともに，粒子間には隙間があるので，実質的に多孔質のフィルムと考えることができる。そして，ポリエチレンの溶融温度まで昇温すると粒子間の隙間が詰まるので，いわゆるシャットダウン機能を奏することができる。同文献の技術では通常のフィルムセパレータをも併用しているが，フィルムセパレータを用いず樹脂微粒子層のみでセパレータを構成するようにすることもできる。
【先行技術文献】
【特許文献】
【０００４】
【特許文献１】特開２０１３−２１８９８２号公報
【発明の概要】
【発明が解決しようとする課題】
【０００５】
しかしながら，前記した従来の技術には，次に説明するような問題点があった。すなわち，電池の形状によっては，電極積層体中に電極板が大きな曲率で屈曲している屈曲部が存在する場合がある。扁平型形状の電池の場合である。特に，扁平型形状の電池の電極積層体のうち，扁平捲回型のものやつづら折り積層型のものにおいて，電極板の屈曲部が存在する。このような屈曲部では，樹脂微粒子層が電極板から剥がれ落ちることがある。そのために正負の電極板がその箇所で短絡する場合がある。また，電極板は多くの場合，集電箔とその表面上の電極活物質層とを有している。その場合，樹脂微粒子層の剥落に伴い電極活物質層も集電箔から剥がれ落ちることがある。この電極活物質層の欠片も短絡の経路となることがある。
【０００６】
本発明は，前記した従来の技術が有する問題点を解決するためになされたものである。すなわちその課題とするところは，セパレータとして樹脂微粒子層を用いる電池であって，電極板の屈曲部においても樹脂微粒子層の剥落が生じないようにした電池の製造方法を提供することにある。
【課題を解決するための手段】
【０００７】
本発明の一態様は，正負の電極板を積層してなる電極積層体を電池ケースに収納してなる電池の製造方法であって，電極積層体を構成する正負の電極板の少なくとも一方として，長尺の帯状である形状のものを用い，長尺の帯状である形状の電極板の表面上に，絶縁樹脂の粒子が堆積された粒子堆積層を形成する堆積工程と，粒子堆積層を局所的に加熱することにより，絶縁樹脂が一旦溶融してその後固化した溶融経験部を，長尺の帯状である形状の電極板の長手方向に対し離散的に形成するとともに，粒子堆積層のうち溶融経験部以外の部分を，絶縁樹脂の粒子間の隙間が維持されている多孔部として残す溶融工程と，長尺の帯状である形状の電極板を，溶融経験部の箇所が，他の箇所より大きい曲率で曲げられている屈曲部となるように屈曲させつつ，他方の電極板とともに重ね合わせて電極積層体とする積層工程とを有する。
【０００８】
上記態様の方法により，正負の電極板を積層してなる電極積層体と，電極積層体を収納する電池ケースとを有する電池であって，電極積層体における正負の電極板の少なくとも一方が，長尺の帯状であるとともに，他の箇所より大きい曲率で曲げられている屈曲部が長手方向に対し離散的に設けられている形状のものであり，絶縁樹脂の粒子が堆積された粒子堆積層を表面上に有しており，粒子堆積層のうち屈曲部上の部分が，絶縁樹脂が一旦溶融してその後固化した溶融経験部とされており，粒子堆積層のうち溶融経験部以外の部分が，絶縁樹脂の粒子間の隙間が維持されている多孔部とされているものが得られる。
【発明の効果】
【０００９】
本態様によれば，セパレータとして樹脂微粒子層を用いる電池であって，電極板の屈曲部においても樹脂微粒子層の剥落が生じないようにした電池の製造方法が提供されている。
【図面の簡単な説明】
【００１０】
【図１】実施の形態により製造される電池の外観の一例を示す斜視図である。
【図２】実施の形態に係る電極積層体の一例を示す斜視図である。
【図３】図２の電極積層体の一部分を示す拡大断面図である。
【図４】つづら折り型の電極積層体の構成を説明する模式図である。
【図５】実施の形態における正極板および負極板の構造を説明する部分断面図である。
【図６】実施の形態におけるセパレータ粒子層に局所的に形成された溶融経験箇所を示す断面図である。
【図７】（比較例）ターン部における亀裂の発生を示す断面図である。
【図８】（比較例）ターン部におけるセパレータ粒子層等の剥がれ落ちを示す断面図である。
【図９】局所加熱によりセパレータ粒子層に溶融経験箇所を形成する場面を示す断面図（その１）である。
【図１０】局所加熱によりセパレータ粒子層に溶融経験箇所を形成する場面を示す断面図（その２）である。
【図１１】（参考例）溶融経験箇所の替わりに電極活物質層のない箇所を形成した参考例を示す断面図（その１）である。
【図１２】（参考例）溶融経験箇所の替わりに電極活物質層のない箇所を形成した参考例を示す断面図（その２）である。
【発明を実施するための形態】
【００１１】
以下，本発明を具体化した実施の形態について，添付図面を参照しつつ詳細に説明する。本形態は，図１に示すような電池１００を製造する方法として，本発明を具体化したものである。図１の電池１００は，外観的には，扁平角形の電池ケース１１０に正負の端子１５０，１６０を設けたものである。電池ケース１１０の内部には，後述する電極積層体が内蔵されている。また，電池ケース１１０内には電解液も収容されている。
【００１２】
電池１００に内蔵されている電極積層体１２０は，図２に示すような扁平捲回型のものである。電極積層体１２０は，いずれも長尺の帯状である正極板と負極板とを重ね合わせて巻き重ねたものである。正極板が正端子１６０に，負極板が負端子１５０に，それぞれ接続されている。扁平捲回型である電極積層体１２０は，２箇所のターン部１２１と，それらの間のフラット部１２２とを有している。ターン部１２１では，正負の電極板が約１８０°折り返されるように湾曲している。フラット部１２２では，正負の電極板がほぼ平坦である。つまり正負の電極板は，ターン部１２１において，フラット部１２２より大きい曲率で曲げられている。ターン部１２１における捲回の最内周付近においては，図３の拡大断面図に示すように，正負の電極板１２４，１２３が特に大きい曲率で曲げられている。
【００１３】
なお，電池１００に内蔵されている電極積層体は，図２に示した扁平捲回型のものの他，つづら折り型のものであってもよい。つづら折り型の電極積層体は，図４に示すように，長尺の帯状の負極板１２５をつづら折り状に折り畳むとともに，折り畳みの谷部になっている各箇所に枚葉状の正極板１２６を１枚ずつ挟み込んで積層体としたものである。図４ではあたかも負極板１２５と正極板１２６との間に隙間があるように描いているが，実際の電極積層体ではむろん，図中上下方向に圧縮され，負極板１２５と正極板１２６とが隙間なく密着している。このつづら折り型の場合でも，長尺の帯状の負極板１２５にはターン部１２５Ａが形成される。負極板１２５は，ターン部１２５Ａでは他の箇所より大きい曲率で曲げられている。
【００１４】
また，つづら折り型の電極積層体としては，図４に示したものとは逆に，長尺の帯状の正極板と枚葉状の負極板とにより構成されたものであってもよい。あるいは，例えば特開２０１１−１３８６７５号公報の図１に記載されているもののように，正極板および負極板としていずれも長尺状のものを用いたつづら折り型のものであってもよい。
【００１５】
ここで，本形態の電極積層体１２０に用いられる負極板１２３および正極板１２４の構造を図５の断面図により説明する。負極板１２３および正極板１２４はいずれも基本的に，集電箔１２３Ｆ，１２４Ｆの表面上に電極活物質層１２３Ｌ，１２４Ｌを形成したものである。集電箔１２３Ｆ，１２４Ｆは，負端子１５０，正端子１６０に接続される導電体である。電極活物質層１２３Ｌ，１２４Ｌは，電極反応に関与する電極活物質の層である。
【００１６】
電池１００の種類がリチウムイオン二次電池である場合，集電箔１２３Ｆ，１２４Ｆの材質および電極活物質層１２３Ｌ，１２４Ｌの主成分（活物質成分）は，例えば次の通りである。
集電箔１２３Ｆ（負極）……銅箔
集電箔１２４Ｆ（正極）……アルミ箔
電極活物質層１２３Ｌ（負極）……黒鉛など
電極活物質層１２４Ｌ（正極）……リチウムニッケルコバルトマンガン複合酸化物など
【００１７】
そして本形態では，負極板１２３の電極活物質層１２３Ｌの上に，セパレータ粒子層１２３Ｓが形成されている。セパレータ粒子層１２３Ｓは，樹脂粒子２３を堆積した層である。樹脂粒子２３としてここでは，ポリエチレン粒子を用いている。ポリエチレン粒子としては例えば，特許文献１の［００１９］，［００２０］，［００２７］，［００３２］に説明されているものを用いることができる。
【００１８】
本形態における負極板１２３は，セパレータ粒子層１２３Ｓが層全体として，電極活物質層１２３Ｌを覆っている構造となっている。このため電極積層体１２０において，負極板１２３の電極活物質層１２３Ｌと正極板１２４の電極活物質層１２４Ｌとが直に接触することはない。その一方で，セパレータ粒子層１２３Ｓの内部には至る所に隙間がある。基本的に樹脂粒子２３の集合体だからである。つまりセパレータ粒子層１２３Ｓは実質的に多孔質である。このためこの隙間に電解液が入り込むことで，イオンが透過でき，電極積層体１２０は発電要素として機能することができる。なおセパレータ粒子層１２３Ｓには，カルボキシメチルセルロース（ＣＭＣ）も配合されており，樹脂粒子２３の表面上に付着する形で存在している。
【００１９】
なお，電池１００の種類がリチウムイオン二次電池である場合の電解液は，例えば次の成分によるものである。
溶媒……エチレンカーボネートやジエチルカーボネートなど
溶質（イオン源）……ヘキサフルオロリン酸リチウムなど
【００２０】
本形態ではさらに，セパレータ粒子層１２３Ｓの一部の箇所に局所的に，図６に示す溶融経験部１２３Ｍが形成されている。溶融経験部１２３Ｍは，負極板１２３の製造過程において，セパレータ粒子層１２３Ｓの形成の後に，局所的にセパレータ粒子層１２３Ｓの樹脂粒子２３を一旦溶融させてその後再度固化させた箇所である。かかる溶融経験部１２３Ｍは，負極板１２３の幅方向（図２における左下−右上方向）に対しては，セパレータ粒子層１２３Ｓが設けられている範囲全体にわたって設けられている。負極板１２３は，溶融経験部１２３Ｍが形成された後に，電極積層体１２０の形成に供されている。電極積層体１２０において溶融経験部１２３Ｍは，図２に示したターン部１２１に位置している。特に，ターン部１２１の中でも，捲回の少なくとも最内周部分に溶融経験部１２３Ｍが設けられている。好ましくは，ターン部１２１中の最内周から３〜５周分程度の範囲内に溶融経験部１２３Ｍが設けられている。
【００２１】
このようにターン部１２１に溶融経験部１２３Ｍが設けられていることにより，次のような効果がある。すなわち，ターン部１２１におけるセパレータ粒子層１２３Ｓの剥がれ落ちが生じないのである。ターン部１２１においては，その強い湾曲により，負極板（正極板もそうだがここではセパレータ粒子層１２３Ｓが形成されている負極板に着目している）の各層には，図７に示すように応力Ｔが掛かる。このため，もし，セパレータ粒子層１２３Ｓに溶融経験部１２３Ｍが設けられていない負極板を用いると，特に湾曲の外側で，負極板の最外層であるセパレータ粒子層１２３ＳにクラックＣが発生する。図７では，クラックＣが電極活物質層１２３Ｌの一部に及んでいる例を示している。
【００２２】
そして図８に示すように，セパレータ粒子層１２３Ｓの一部が剥がれ落ちるに至る。剥がれ落ちた欠片８０には，セパレータ粒子層１２３Ｓのみが含まれることもあるが，多くの場合には図８に示したようにセパレータ粒子層１２３Ｓと電極活物質層１２３Ｌとが含まれる。負極板中の層間の密着性では，電極活物質層１２３Ｌと集電箔１２３Ｆとの間の密着性が一番弱いからである。これにより，［０００５］で説明した現象が起きる。なお，図８では負極板における湾曲の外面側にて剥がれ落ちが起きた状況を示している。ただし湾曲の内面側においても，外面側よりは少ないものの剥がれ落ちは生じうる。また，図７，図８では，図中では６０°程度の湾曲のように描いているが，実際の電極積層体１２０中での湾曲は，図３等に示したようにほぼ１８０°で，曲率半径も非常に小さい，強い湾曲である。
【００２３】
本形態では実際には，前述のように溶融経験部１２３Ｍが形成されており，その溶融経験部１２３Ｍがターン部１２１の特に内周部分に位置するようにされている。そのため，図７，図８で説明した現象は生じない。溶融経験部１２３Ｍでは樹脂が一体化しており，クラックＣが発生しないからである。また，溶融経験部１２３Ｍと電極活物質層１２３Ｌとの密着性は，セパレータ粒子層１２３Ｓにおける溶融経験部１２３Ｍ以外の箇所と電極活物質層１２３Ｌとの密着性より強いからである。セパレータ粒子層１２３Ｓに配合されているＣＭＣが，溶融後には溶融経験部１２３Ｍと電極活物質層１２３Ｌとの間のバインダとしての作用を奏するからである。このようにして，セパレータ粒子層１２３Ｓ等の割れや剥離による問題が生じない電池１００が実現されている。なお，つづら折り型の電極積層体の場合には，図４に示したすべてのターン部１２５Ａに溶融経験部１２３Ｍが配置されるようにすればよい。
【００２４】
続いて，本形態の電池１００の製造プロセスを説明する。本形態の電池１００の製造プロセスは大きく，次の３段階に分けられる。
１．電極板の作製
２．電極積層体の作製
３．電池ケースへの電極積層体の収納
【００２５】
この中で，「３．電池ケースへの電極積層体の収納」については，従来から行われていることと違いはない。このため，この段階については説明を省略し，「１．電極板の作製」および「２．電極積層体の作製」の両段階について説明する。ただし，本発明としての特徴点は主として「１．電極板の作製」の段階にあるので，この段階の説明が中心となる。
【００２６】
本形態の製造プロセスにおける「１．電極板の作製」は，さらに次の３段階に細分される。
１−１．集電箔上への電極活物質層の形成
１−２．電極活物質層へのセパレータ粒子層の形成
１−３．セパレータ粒子層への局所的な溶融経験部の形成
【００２７】
このうち「１−１．集電箔上への電極活物質層の形成」については，従来から行われていることと同様に行えばよい。すなわち，電極活物質層１２３Ｌ，１２４Ｌを形成するための各種材料を溶媒で混練した電極合材を作製し，それを長尺の帯状の集電箔１２３Ｆ，１２４Ｆの表面上にそれぞれ塗布して乾燥させればよい。電極合材の材料としては，例えば，負極用としては国際公開公報ＷＯ２０１２／１０１８１６Ａ１公報の［００３１］，正極用としては同公報の［００２６］〜［００２８］，にそれぞれ記載されているものが挙げられる。塗布方法としては，同公報の［００６２］に記載されている方法を用いることができる。
【００２８】
「１−２．電極活物質層へのセパレータ粒子層の形成」の工程では，前述の電極活物質層の形成がなされた正負の電極板のうち負極板に対して，樹脂粒子２３を堆積させてセパレータ粒子層１２３Ｓを形成する。この堆積工程は基本的には，前記国際公開公報の［００６４］，あるいは特許文献１の［００２０］に記載されているように，樹脂粒子を液体の分散媒に分散したスラリーを負極板に塗布し乾燥させることにより行う。その分散媒中にＣＭＣを配合しておく。これにより，セパレータ粒子層１２３Ｓが形成され，電極活物質層１２３Ｌはセパレータ粒子層１２３Ｓに覆われる。こうして，セパレータ粒子層１２３Ｓを一体的に有する負極板１２３が得られる。
【００２９】
次に，「１−３．セパレータ粒子層への局所的な溶融経験部の形成」の工程を行う。この工程はむろん，前の工程でセパレータ粒子層１２３Ｓを形成した電極板である負極板１２３に対して行う。この工程では，セパレータ粒子層１２３Ｓの一部の箇所を局所的に加熱する。すなわち図９に示すように，セパレータ粒子層１２３Ｓにレーザ光ＬＢを照射する。これにより，その箇所の樹脂粒子２３を溶融させる。なお，レーザ光ＬＢの実際の照射範囲よりやや広い範囲ＨＺ内の樹脂粒子２３に，加熱の影響が及ぶ。
【００３０】
そして，レーザ光ＬＢの照射箇所を，負極板１２３の長手方向に対して垂直に移動させる。これにより，セパレータ粒子層１２３Ｓにおける，負極板１２３の幅方向範囲の全体にわたり，レーザ光ＬＢの照射がなされる。なお，加熱による樹脂粒子２３の溶融は一時的であり，レーザ光ＬＢの照射が終われば速やかにポリエチレン樹脂の温度が低下して固形化する。
【００３１】
レーザ光ＬＢの照射が行われた箇所およびその周囲は，図１０に示す構造となっている。すなわち，レーザ光ＬＢの照射を受けた箇所には，もはや粒子状の樹脂粒子２３は存在せず，一旦完全に溶融して空孔率がゼロの固形状となったポリエチレン樹脂でできている完全溶融部１２３Ｎが存在している。完全溶融部１２３Ｎの範囲は，レーザ光ＬＢの照射を実際に受けた範囲よりやや広い。この完全溶融部１２３Ｎの範囲では，図７に示したクラックＣが生じることはない。また，完全溶融部１２３Ｎのポリエチレン樹脂の一部は，直下の電極活物質層１２３Ｌの活物質粒子間にも進入している。このアンカー効果と電極活物質層１２３Ｌに配合したＣＭＣのバインダー効果とにより，完全溶融部１２３Ｎと電極活物質層１２３Ｌのとの密着性が高い。
【００３２】
また，完全溶融部１２３Ｎに隣接して，レーザ光ＬＢの照射時に樹脂粒子２３が不完全に溶融した不完全溶融部１２３Ｂが存在している。不完全溶融部１２３Ｂでは，樹脂粒子２３の形がある程度は残存しているが，樹脂粒子２３同士の密着性が元々のセパレータ粒子層１２３Ｓと比較して高くなっている。そのため不完全溶融部１２３Ｂにおける空孔率は，ゼロではないが，元々のセパレータ粒子層１２３Ｓと比較して低下している。本形態の場合では，元々の空孔率が２０％（体積比率）以上であるところ，不完全溶融部１２３Ｂでは２０％（同）未満となっている。これにより不完全溶融部１２３Ｂは，クラックＣのでき難さや電極活物質層１２３Ｌのとの密着性に関して，完全溶融部１２３Ｎほどではないが，元々のセパレータ粒子層１２３Ｓよりは優れている。これが溶融経験部１２３Ｍであり，図６では簡単に描いたが実際には上記の構造となっている。
【００３３】
なお，レーザ光ＬＢの照射条件（出力，照射径，移動速度等）については，必要な幅および深さの完全溶融部１２３Ｎが得られ，かつ周囲に過度の熱影響を与えないように適宜定めればよい。また，レーザ光ＬＢの照射による替わりに，セパレータ粒子層１２３Ｓに加熱した板状部材を押し当てること等により溶融経験部１２３Ｍを形成してもよい。
【００３４】
かかる溶融経験部１２３Ｍの形成は，セパレータ粒子層１２３Ｓの全体に対して隈なく行うのではなく，負極板１２３の長手方向に対して間欠的に行う。すなわち前述のように，電極積層体１２０においてターン部１２１となる箇所に対してのみ行う。特に，内周の３〜５周分程度の範囲内のターン部１２１となる箇所には確実に行う。溶融経験部１２３Ｍの形成をした箇所以外の箇所のセパレータ粒子層１２３Ｓは，「１−２．電極活物質層へのセパレータ粒子層の形成」の工程で形成されたままの状態の多孔部として残される。このため，溶融経験部１２３Ｍを形成したことによる電池１００としての内部抵抗の上昇は，ごく軽微な程度に留まる。セパレータ粒子層１２３Ｓ全体のうちごくわずかな部分が溶融経験部１２３Ｍとされているに過ぎないからである。このため，イオン透過性がなく電池性能には寄与しない溶融経験部１２３Ｍを形成しても，そのことによる問題はないのである。
【００３５】
なお，つづら折り型の電極積層体を作製する場合には，図４に示したターン部１２５Ａとなるすべての箇所に溶融経験部１２３Ｍを形成する。また，表裏のセパレータ粒子層１２３Ｓに対してそれぞれ，溶融経験部１２３Ｍの形成処理を行う。以上で，［００２４］に示した３つの段階のうちの「１．電極板の作製」が終了したことになる。
【００３６】
続いて，「２．電極積層体の作製」を行う。この工程は要するに，「１．電極板の作製」で作製した負極板１２３および正極板１２４を扁平角形に捲回して電極積層体１２０とする工程である。ここで本形態では，フィルムセパレータを正負の電極板間に挟み込むことをせず，負極板１２３と正極板１２４とを直に重ね合わせつつ捲回する。本形態では，負極板１２３がセパレータ粒子層１２３Ｓを一体的に有しているので，フィルムセパレータの必要がないのである。
【００３７】
さらに，負極板１２３の溶融経験部１２３Ｍが，電極積層体１２０においてターン部１２１，特に内周側のターン部１２１に位置するようにする。このようにすることで，図７，図８に示したような弊害が防止される。なお，つづら折り型の電極積層体を作製する場合には，捲回を行う替わりにつづら折りを行い，図４中のすべてのターン部１２５Ａに溶融経験部１２３Ｍが配置されるようにする。以上により電極積層体１２０が作製される。このようにして作製した電極積層体１２０について，端子１５０，１６０との接続や電池ケース１１０への収納，電解液の注入を行えば，電池１００の出来上がりである。
【００３８】
以上詳細に説明したように本形態によれば，負極板に樹脂粒子２３を堆積させることにより，セパレータ粒子層１２３Ｓを一体的に有する負極板１２３を得ている。そして，この負極板１２３のセパレータ粒子層１２３Ｓの一部の箇所に局所的に溶融経験部１２３Ｍを形成し，残部のセパレータ粒子層１２３Ｓを多孔質のまま残している。そうした負極板１２３を正極板１２４とともに用いて，溶融経験部１２３Ｍがターン部１２１に位置するように電極積層体１２０を作製している。これにより，電極積層体１２０のターン部１２１でのセパレータ粒子層１２３Ｓの剥がれ落ちの問題を，電池性能の低下なく防止した電池の製造方法が実現されている。
【００３９】
なお，本実施の形態は単なる例示にすぎず，本発明を何ら限定するものではない。したがって本発明は当然に，その要旨を逸脱しない範囲内で種々の改良，変形が可能である。例えば，前記実施の形態では，正負の電極板１２３，１２４のうち負極板１２３の方にセパレータ粒子層１２３Ｓを形成し，正極板１２４にはセパレータ粒子層１２３Ｓを形成しなかった。しかしこのことは必須事項ではない。逆に，正極板１２４にセパレータ粒子層１２３Ｓを形成し，負極板１２３には形成しないこととしてもよい。あるいは，負極板１２３，正極板１２４の両方にセパレータ粒子層１２３Ｓを形成することとしてもよい。
【００４０】
また，本形態ではフィルムセパレータは不要であるとしたが，併用してもよい。フィルムセパレータがある場合，図８に示した剥がれ落ちが起こっても直ちには正負の電極間の短絡とはならない。しかしながら図８中に示す欠片８０が，その後に生じる短絡の起点となることはあり得るので，フィルムセパレータがある場合であっても，本発明を適用することには一定の意味がある。
【００４１】
また，本形態では，負極板１２３の両面のセパレータ粒子層１２３Ｓに溶融経験部１２３Ｍを形成することとしたが，ターン部１２１の屈曲における外側となる面にのみ溶融経験部１２３Ｍを形成することも考えられる。図８に示した剥がれ落ちは多くは外面側で起きるからである。ただし，本形態のように両面に形成することが望ましい。外面側ほどではないが内面側でも剥がれ落ちは起こりうるからである。また，電池の種類についてはリチウムイオン二次電池に限らず他の種類の電池であっても適用可能である。さらには，電極活物質層を持たず，集電箔自体が電極反応に関与するような電極を用いる種類の電池であっても適用可能である。
【００４２】
なお，セパレータ粒子層１２３Ｓに溶融経験部１２３Ｍを形成する代わりに，当該箇所には電極活物質層１２３Ｌを形成しないこととしても類似の効果が得られる。図１１は，その一例で，電極活物質層１２３Ｌを形成しなかった箇所にもセパレータ粒子層１２３Ｓを形成した例である。図１２は，電極活物質層１２３Ｌを形成しなかった箇所にはセパレータ粒子層１２３Ｓも形成しなかった例である。
【符号の説明】
【００４３】
２３              樹脂粒子
１００            電池
１１０            電池ケース
１２０            電極積層体
１２１，１２５Ａ  ターン部（屈曲部）
１２３，１２５    負極板
１２３Ｍ          溶融経験部
１２３Ｓ          セパレータ粒子層（粒子堆積層，多孔部）
１２４，１２６    正極板
【図１】
2015201400.tif 000003
【図２】
2015201400.tif 000004
【図３】
2015201400.tif 000005
【図４】
2015201400.tif 000006
【図５】
2015201400.tif 000007
【図６】
2015201400.tif 000008
【図７】
2015201400.tif 000009
【図８】
2015201400.tif 000010
【図９】
2015201400.tif 000011
【図１０】
2015201400.tif 000012
【図１１】
2015201400.tif 000013
【図１２】
2015201400.tif 000014